(57)【要約】      （修正有）【課題】積層体を金属磁性体で形成した場合でも、高い直流重畳特性と低損失化を両立させることができる積層型電子部品を提供する。【解決手段】金属磁性体粒子を用いて形成した金属磁性体層と、導体パターン１２Ａ〜１２Ｅを積層し、金属磁性体層間の導体パターン１２Ａ〜１２Ｅを螺旋状に接続して積層体１１内にコイルが形成される。この積層体１１内に、コイルの磁路の一部に非磁性体部１３Ａ〜１３Ｄを設ける。この非磁性体部１３Ａ〜１３Ｄによってコイルにより発生する磁束を制御することができ、積層体１１を磁気飽和し難くできる。【選択図】図１
2016051752.tif 000002
【特許請求の範囲】
【請求項１】
金属磁性体粒子を用いて形成した金属磁性体層と、導体パターンを積層し、金属磁性体層間の該導体パターンを螺旋状に接続して積層体内にコイルが形成された積層型電子部品において、
該積層体内に非磁性体部が形成されていることを特徴とする積層型電子部品。
【請求項２】
前記非磁性体部は前記コイルの巻軸部分と垂直な方向に該コイルの巻軸を横切って形成される請求項１に記載の積層型電子部品。
【請求項３】
前記非磁性体部はその端が前記積層体の表面に露出している請求項１又は請求項２に記載の積層型電子部品。
【請求項４】
前記非磁性体部は導体パターン間に形成される請求項１乃至請求項３のいずれかに記載の積層型電子部品。
【請求項５】
前記非磁性体部がガラスとアルミナの混合物で形成された請求項１乃至請求項４のいずれかに記載の積層型電子部品。
【発明の詳細な説明】
【技術分野】
【０００１】
本発明は、金属磁性体粒子を用いて形成した金属磁性体層と、導体パターンを積層し、金属磁性体層間の導体パターンを螺旋状に接続して積層体内にコイルが形成され、パワーインダクタとして用いられる積層型電子部品に関するものである。
【背景技術】
【０００２】
大電流が流れる電源回路やＤＣ／ＤＣコンバータ回路用のインダクタやトランス等として使用される積層型インダクタに、絶縁体層と導体パターンを積層し、絶縁体層間の導体パターンを螺旋状に接続して積層体内に積層方向に重畳して周回するコイルが形成されたものがある。
近年、この種のパワーインダクタとして用いられる積層型インダクタは、モバイル機器の小型化、高性能化に伴い、小型化、薄型化が求められている。また、機器の低電圧化に伴い、さらなる大きな直流重畳許容電流値を有すると共に、低損失であることが望まれている。
この様な状況の中、従来の積層型インダクタは、積層体をフェライトで形成するのが一般的であるため、最大磁束密度は０．４Ｔ程度と低く、大電流が入力されると磁気飽和し易く、直流重畳許容電流値を大きくすることができなかった。また、従来の積層型インダクタに、積層体を非磁性体で形成したものもあるが、透磁率が１のため、所望の初期インダクタンス値を得るためには巻数を増やさなければならず、直流抵抗値が高くなり、損失が大きかった。
直流重畳特性は、主に積層体に用いられる材質と構造によって決まるため、直流重畳特性を向上させる方法としては、積層体を最大磁束密度の高い材質で形成する方法と積層体の内部構造を磁気飽和し難い構造にする方法がある。
積層体を最大磁束密度の高い材質で形成する方法においては、近年、積層体の材質をフェライトから最大磁束密度の高い金属磁性体に変更する試みが行われている（例えば、特許文献１を参照。）。しかしながら、この様な従来の積層型電子部品は、小型化に伴う特性向上の要求は際限がなく、積層体の寸法の制約上、直流重畳特性の向上には限界があった。
他方、積層体の内部構造を磁気飽和し難い構造にする方法では、フェライトで形成された積層体内の磁路の一部に非磁性又は低透磁率の絶縁体で磁気ギャップを形成することが行われる（例えば、特許文献２を参照。）。また、この磁気ギャップについては、その位置を工夫したり（例えば、特許文献３、特許文献４を参照。）、その材料としてＺｎ−Ｃｕ系フェライト（例えば、特許文献５、特許文献６、特許文献７を参照。）や、ガラスセラミックス（例えば、特許文献８、特許文献９を参照。）や、ＺｎＣｕＴｉＯ４系セラミック（例えば、特許文献１０を参照。）を用いたりすることが行われている。しかしながら、この様な従来の積層型電子部品は、積層体がフェライトで形成されているので、直流重畳特性の向上には限界があった。また、フェライトと磁気ギャップが同時焼成されるため、それぞれの材料が相互に拡散して電気的特性や温度特性が劣化したり、収縮係数や収縮挙動の違いによって積層体にクラックが発生したりする。
積層体を金属磁性体で形成した従来の積層型電子部品に、積層体を内部導線形成領域と上下のカバー領域で構成し、内部導線形成領域とカバー領域とで金属磁性体の粒子径を異ならせたもの（例えば、特許文献１１を参照。）や、積層体を内部導線とその周囲の逆パターン部からなる内部導体形成層と磁性体層を積層して形成し、逆パターン部と磁性体層とで金属磁性体の粒子径を異ならせたもの（例えば、特許文献１２を参照。）がある。
【先行技術文献】
【特許文献】
【０００３】
【特許文献１】特開2013-45985号公報
【特許文献２】特開昭56-155516号公報
【特許文献３】特開2004-14549号公報
【特許文献４】特開2001-44037号公報
【特許文献５】特開平2-165607号公報
【特許文献６】特開2006-261577号公報
【特許文献７】特開2005-45108号公報
【特許文献８】特開2009-44030号公報
【特許文献９】特開2008-16619号公報
【特許文献１０】特開2013-249246号公報
【特許文献１１】特開2013-55315号公報
【特許文献１２】特開2013-55316号公報
【発明の概要】
【発明が解決しようとする課題】
【０００４】
しかしながら、この様な従来の積層型電子部品は、単に内部導体間の金属磁性体の粒子径を小さくすることにより内部導体間の距離を小さくして密に巻回されたコイルを形成できるようにしたり、構造が単純なコイルの上下に金属磁性体の粒子径の大きな層を形成して透磁率を稼いでインダクタンス値を大きくしたりといった単にインダクタンス値を確保するものであり、磁束を制御して磁気飽和を緩和したり、インダクタの損失を低減したりするものはなかった。
インダクタの損失は、直流重畳特性と同様に主に積層体に用いられる材質と構造によって決まる。
従来の積層型電子部品において、積層体内の構造を工夫したものとしては、図４に示す様に、絶縁体層と導体パターン４２Ａ〜４２Ｅを積層して積層体４１を形成すると共に、導体パターン４２Ａ〜４２Ｅ間に非磁性体層４３Ａ〜４３Ｄを形成し、各ターン間の磁気的結合を弱くすることにより、コイル全体での磁気結合を強固にしたものがある。しかしながら、この様な従来の積層型電子部品は、積層体をフェライトで形成した場合、大電流が入力されると磁気飽和し易く、インダクタの損失が大きくなり、特性が劣化するという問題があった。
また、従来の積層型電子部品において、材質を工夫して積層体を金属磁性体で形成した場合、十分な磁気特性を得ることができる粒子径が最小でも３μｍと、フェライトと比較して大きく、導体パターン間に適用した場合、導体パターン間の絶縁確保の観点から薄型化することができず、導体パターン間の厚みが厚くなり、緻密な巻線構造を形成することができず、巻線長が長くなる。従って、従来の積層型電子部品は、限られた体積で特性を確保し難いという問題があった。
【０００５】
本発明は、積層体を金属磁性体で形成した場合でも、高い直流重畳特性と低損失化を両立させることができる積層型電子部品を提供することを目的とする。
【課題を解決するための手段】
【０００６】
本発明は、金属磁性体粒子を用いて形成した金属磁性体層と、導体パターンを積層し、金属磁性体層間の導体パターンを螺旋状に接続して積層体内にコイルが形成された積層型電子部品において、積層体内に非磁性体部が形成される。
【発明の効果】
【０００７】
本発明の積層型電子部品は、金属磁性体粒子を用いて形成した金属磁性体層と、導体パターンを積層し、金属磁性体層間の導体パターンを螺旋状に接続して積層体内にコイルが形成され、積層体内に非磁性体部が形成されるので、高い直流重畳特性と低損失化を両立させることができる。
【図面の簡単な説明】
【０００８】
【図１】本発明の積層型電子部品の第１の実施例を示す断面図である。
【図２】本発明の積層型電子部品の第２の実施例を示す断面図である。
【図３】本発明の積層型電子部品の特性図である。
【図４】従来の積層型電子部品を示す断面図である。
【発明を実施するための形態】
【０００９】
本発明の積層型電子部品は、少なくとも鉄と、ケイ素を含有する金属磁性体粒子を用いて形成した金属磁性体層と、導体パターンを積層し、金属磁性体層間の導体パターンを螺旋状に接続して積層体内にコイルが形成される。この積層体内において、コイルの磁路の一部に非磁性体部を設ける。従って、本発明の積層型電子部品は、この非磁性体部によってコイルにより発生する磁束を制御することができ、積層体を磁気飽和し難くできる。
【実施例】
【００１０】
以下、本発明の積層型電子部品の実施例を図１乃至図３を参照して説明する。
図１は本発明の積層型電子部品の第１の実施例を示す断面図である。
図１において、１１は積層体、１２Ａ〜１２Ｅは導体パターン、１３Ａ〜１３Ｄは非磁性体部である。
積層体１１は、金属磁性体層と導体パターン１２Ａ〜１２Ｅを積層して形成される。金属磁性体層は、鉄と、ケイ素とを含有する金属磁性合金の粉末や、鉄と、ケイ素と、クロムとを含有する金属磁性合金の粉末や、鉄と、ケイ素と、鉄よりも酸化しやすい元素とを含有する金属磁性合金の粉末等の金属磁性体粒子を用いて形成される。
コイル用導体パターン１２Ａ〜１２Ｅは、銀、銀系、金、金系、銅、銅系等の金属材料をペースト状にした導体ペーストを用いて形成される。金属磁性体層間のコイル用導体パターン１２Ａ〜１２Ｅを螺旋状に接続することにより、積層体１１内にコイルが形成される。コイル用導体パターン１２Ａとコイル用導体パターン１２Ｂ間には非磁性体部１３Ａが、コイル用導体パターン１２Ｂとコイル用導体パターン１２Ｃ間には非磁性体部１３Ｂが、コイル用導体パターン１２Ｃとコイル用導体パターン１２Ｄ間には非磁性体部１３Ｃが、コイル用導体パターン１２Ｄとコイル用導体パターン１２Ｅ間には非磁性体部１３Ｄがそれぞれ形成される。非磁性体部１３Ａ〜１３Ｄは、ガラスや、ガラスセラミックスや、ガラスとアルミナの混合物等の非磁性材料を用いて形成される。また、非磁性体部１３Ａ、１３Ｃ、１３Ｄは、上下のコイル用導体パターン間においてコイル用導体パターンの形に沿って形成される。さらに、非磁性体部１３Ｂは、コイルの巻軸部分を横切る様に、コイル用導体パターンの外周よりも内側部分の全体に形成される。
そして、積層体１１の両端面には外部端子１４Ａ、１４Ｂが形成され、外部端子１４Ａと外部端子１４Ｂ間にコイルが接続される。
【００１１】
図２は本発明の積層型電子部品の第２の実施例を示す断面図である。
図２において、２１は積層体、２２Ａ〜２２Ｅは導体パターン、２３Ａ〜２３Ｄは非磁性体部である。
積層体２１は、金属磁性体層と導体パターン２２Ａ〜２２Ｅを積層して形成される。金属磁性体層は、鉄と、ケイ素とを含有する金属磁性合金の粉末や、鉄と、ケイ素と、クロムとを含有する金属磁性合金の粉末や、鉄と、ケイ素と、鉄よりも酸化しやすい元素とを含有する金属磁性合金の粉末等の金属磁性体粒子を用いて形成される。
コイル用導体パターン２２Ａ〜２２Ｅは、銀、銀系、金、金系、銅、銅系等の金属材料をペースト状にした導体ペーストを用いて形成される。金属磁性体層間のコイル用導体パターン２２Ａ〜２２Ｅを螺旋状に接続することにより、積層体２１内にコイルが形成される。コイル用導体パターン２２Ａとコイル用導体パターン２２Ｂ間には非磁性体部２３Ａが、コイル用導体パターン２２Ｂとコイル用導体パターン２２Ｃ間には非磁性体部２３Ｂが、コイル用導体パターン２２Ｃとコイル用導体パターン２２Ｄ間には非磁性体部２３Ｃが、コイル用導体パターン２２Ｄとコイル用導体パターン２２Ｅ間には非磁性体部２３Ｄがそれぞれ形成される。非磁性体部２３Ａ〜２３Ｄは、ガラスや、ガラスセラミックスや、ガラスとアルミナの混合物等の非磁性材料を用いて形成される。また、非磁性体部２３Ａ、２３Ｃ、２３Ｄは、上下のコイル用導体パターン間においてコイル用導体パターンの形に沿って形成される。さらに、非磁性体部２３Ｂは、コイルの巻軸部分を横切って、かつ、積層体２１の両端面に露出する様に形成される。
そして、積層体２１の両端面には外部端子２４Ａ、２４Ｂが形成され、外部端子２４Ａと外部端子２４Ｂ間にコイルが接続される。
【００１２】
これらの本発明の積層型電子部品は、金属磁性体層を鉄と、ケイ素とを含有する金属磁性合金の粉末で形成し、非磁性体部をガラスセラミックで形成して、初期インダクタンス値で１μＨ得られる様にした状態で、コイルに流す直流電流によって得られるインダクタンス値を測定して、図４に示す従来の積層型電子部品と同じ構造において本発明と同じ材質を用いて初期インダクタンス値で１μＨ得られる様にしたものと比較したところ図３の様になった。図３において、横軸は直流電流、縦軸はインダクタンス値を示している。
第１の実施例で示したものの特性３１も第２の実施例で示したものの特性３２も、直流電流が大きくなるにしたがって、図４に示す従来の積層型電子部品の特性３３よりもインダクタンス値が大きくなっている。また、直流抵抗値は、従来の積層型電子部品が１６５ｍΩであるのに対して本発明の積層型電子部品が１７５ｍΩとなり、インダクタンス値が３０％低下した時の直流電流値は、従来の積層型電子部品が１．６Ａであるのに対して本発明の積層型電子部品は１．９Ａであった。
これは、積層体の透磁率が高く、かつ、インダクタンス値が大きいにも係らず、コイルパターンの巻軸部分に位置する非磁性体部によってコイルパターンの巻軸部分を通過する磁束を制御してコイルパターンの巻軸部分に存在する金属磁性体が磁気飽和するのを抑制することができた。また、コイルパターン間に位置する非磁性体部によってインダクタの損失を低減することができた。
【００１３】
以上、本発明の積層型電子部品の実施例を述べたが、本発明はこの実施例に限られるものではない。例えば、金属磁性体層は、金属磁性体粒子にガラスを添加したり、鉄と、ケイ素とを含有する金属磁性合金の粉末や、鉄と、ケイ素と、クロムとを含有する金属磁性合金の粉末に、鉄よりも酸化しやすい元素を添加したりして形成してもよい。この時、ガラスや鉄よりも酸化しやすい元素は複数種類添加されてもよい。
また、非磁性体部の厚み、位置、数は特性に応じて変えることができる。
【符号の説明】
【００１４】
１１  積層体
１２Ａ〜１２Ｅ  導体パターン
１３Ａ〜１３Ｄ  非磁性体部
【図１】
2016051752.tif 000003
【図２】
2016051752.tif 000004
【図３】
2016051752.tif 000005
【図４】
2016051752.tif 000006